(57)【要約】【課題】耐久性に優れた調光素子及びその調光素子を備えた調光装置、並びに調光素子の製造方法を提供することを課題とする。【解決手段】対向する２つの電極１１，５１と、２つの電極１１，５１の間に電解質層５及びエレクトロクロミック層１２，５２を有し、２つの電極間１１，５１に通電することによってエレクトロクロミック層１２，５２が変色するものであり、エレクトロクロミック層１２，５２は、電解質層５と接するものであって、バインダー樹脂を含んでおり、バインダー樹脂は、加水分解性シリル基を官能基として有するシリル系樹脂を含む構成とする。【選択図】図３
2017194536.tif 000002
【特許請求の範囲】
【請求項１】
対向する２つの電極と、前記２つの電極の間に電解質層及びエレクトロクロミック層を有し、前記２つの電極間に通電することによって前記エレクトロクロミック層が変色する調光素子であって、
前記エレクトロクロミック層は、前記電解質層と接するものであって、バインダー樹脂を含んでおり、
前記バインダー樹脂は、シロキサン結合をもつシリル系樹脂を含むことを特徴とする調光素子。
【請求項２】
前記エレクトロクロミック層と前記電解質層を挟んで対向する第２エレクトロクロミック層を有し、
前記第２エレクトロクロミック層は、前記電解質層と接するものであって、第２バインダー樹脂を含んでおり、
前記第２バインダー樹脂は、シロキサン結合をもつシリル系樹脂を含むことを特徴とする請求項１に記載の調光素子。
【請求項３】
前記エレクトロクロミック層と前記電解質層を挟んで対向する第２エレクトロクロミック層を有し、
前記エレクトロクロミック層と前記第２エレクトロクロミック層は、いずれも通電することによって透明状態と遮光状態の間で変化可能であり、
前記エレクトロクロミック層と前記第２エレクトロクロミック層は、通電時において、いずれも透明状態又は遮光状態をとることを特徴とする請求項１又は２に記載の調光素子。
【請求項４】
前記シリル系樹脂は、シランカップリング剤系樹脂、シリコーン樹脂、ウレタン樹脂、アクリル樹脂、フッ素樹脂、及びポリオレフィン樹脂からなる群より選択される少なくとも１種であることを特徴とする請求項１〜３のいずれかに記載の調光素子。
【請求項５】
前記エレクトロクロミック層は、前記電解質層側からバインダー層、エレクトロクロミック化合物層が積層されたものであり、
前記エレクトロクロミック化合物層は、通電によって変色する層であり、
前記バインダー層は、前記電解質層と接し、前記バインダーを主成分とすることを特徴とする請求項１〜４のいずれかに記載の調光素子。
【請求項６】
前記エレクトロクロミック層は、導電性化合物を含み、
前記エレクトロクロミック層における導電性化合物の含有量は、３０重量％以上であることを特徴とする請求項１〜５のいずれかに記載の調光素子。
【請求項７】
前記エレクトロクロミック層は、導電性化合物を含み、
前記導電性化合物は、導電性ポリマー、カーボンナノチューブ、及び金属原子含有顔料からなる群より選択される少なくとも１種であることを特徴とする請求項１〜６のいずれかに記載の調光素子。
【請求項８】
基材上に、請求項１〜７のいずれかに記載の調光素子を積層した調光装置であって、
前記基材は、フィルム状であって可撓性を有することを特徴とする調光装置。
【請求項９】
請求項１〜７のいずれかに記載の調光素子の製造方法であって、
前記バインダー樹脂は、加水分解性シリル基を架橋性官能基として有するシリル系樹脂材料を使用して形成されることを特徴とする調光素子の製造方法。
【請求項１０】
請求項６又は７に記載の調光素子の製造方法であって、
前記導電性化合物を水又は溶剤に分散して前記電極に塗布する工程を有すること特徴とする調光素子の製造方法。
【請求項１１】
請求項１〜７のいずれかに記載の調光素子の製造方法であって、
熱又は活性エネルギー線により硬化させて前記エレクトロクロミック層を形成することを特徴とする調光素子の製造方法。
【発明の詳細な説明】
【技術分野】
【０００１】
本発明は、エレクトロクロミック層を備えた調光素子に関する。また、本発明は、この調光素子を基材上に積層した調光フィルムに関する。さらに、本発明は、調光素子の製造方法に関する。
【背景技術】
【０００２】
近年、住宅、オフィス、航空機、列車、自動車等の窓の遮光用やフラットパネルディスプレイ（ＦＰＤ）等の表示装置、発光素子、タッチパネル、ディスプレイ用調光フィルム等の種々の分野において調光フィルムが注目されている。この調光フィルムは、透明フィルム上に調光層を備えた調光素子を積層したものであり、通電することによって調光層の色が変化する調光機能をもっている。この調光フィルムは、厚みが薄いため、設置場所を選ばずに使用できるという利点を有する。
【０００３】
調光フィルムの代表的な調光方式には、磁性粉を含むマクロカプセルを用いた分極配向方式（以下、マイクロカプセル方式ともいう）、液晶方式、サーモクロミック方式、エレクトロクロミック方式がある。
【０００４】
これらのマイクロカプセル方式及び液晶方式は、通電に対する応答速度が小さいものの、調光するための印加電圧が高いという課題がある。また、サーモクロミック方式は、調光する際に加熱装置が必要であるともに、加熱によるフィルム材料へのダメージの懸念があるという課題がある。
【０００５】
一方、エレクトロクロミック方式は、上記した方式に比べて、応答速度が１秒程度であり、印加電圧も低い。さらに、エレクトロクロミック方式は、調光フィルムの構造設計が簡単な上、熱の発生等のフィルムへのダメージが小さいという利点がある。そのため、エレクトロクロミック方式は、主にディスプレイ等の用途に使用されている。
エレクトロクロミック方式の調光素子としては、例えば、特許文献１，２がある。
【先行技術文献】
【特許文献】
【０００６】
【特許文献１】国際公開第２００９／１３６６２６号
【特許文献２】特許第４９６１０５７号公報
【発明の概要】
【発明が解決しようとする課題】
【０００７】
エレクトロクロミック方式の調光フィルムは、一般的に、調光素子の電解質層として、支持体（樹脂成分）に溶剤及び電解質を有する電解ゲルを使用している。そのため、電解質層を構成する支持体の耐久性が調光フィルムの耐久性に深く関連することになる。
仮に、電解質層の樹脂成分の耐久性が低いと、調光フィルム自体の耐久性を下げることとなり、さらに、調光フィルムを組み込んだディスプレイ等の家電製品の耐久性をも低下させる原因ともなり兼ねない。
すなわち、電解質層の樹脂成分の耐久性が低いと、調光素子の全体の長時間使用時の耐久性が不十分となり、調光素子の一部が剥がれたり、破壊されたりするおそれがある。特に、ディスプレイの場合、電解質層の耐久性が不足すると、貼合した電極フィルムのズレ等が発生し、表示素子のピクセルとのズレを起こして正常に画面表示されないおそれもある。
【０００８】
そこで、本発明は、耐久性に優れた調光素子及びその調光素子を備えた調光装置、並びに調光素子の製造方法を提供することを課題とする。
【課題を解決するための手段】
【０００９】
本発明者は、次のように考察した。上記したように電解質層は、ゲル電解質であるので、支持体の成分を大きくすると、電解質層の耐久性が向上するものの、電解質層内での電子やイオンの移動速度が低下してしまい、通電時の応答速度が低下してしまう。そのため、支持体成分の調整による耐久性の向上には限界があると考察した。そこで、本発明者は、電解質層の耐久性不足を電解質層に接するエレクトロクロミック層の強度を補強することによって補うことを考えた。
【００１０】
この考えのもと導き出された請求項１に記載の発明は、対向する２つの電極と、前記２つの電極の間に電解質層及びエレクトロクロミック層を有し、前記２つの電極間に通電することによって前記エレクトロクロミック層が変色する調光素子であって、前記エレクトロクロミック層は、前記電解質層と接するものであって、バインダー樹脂を含んでおり、前記バインダー樹脂は、シロキサン結合をもつシリル系樹脂を含むことを特徴とする調光素子である。
【００１１】
本発明の構成によれば、シロキサン結合をもつシリル系樹脂を含むバインダー樹脂がエレクトロクロミック層に含まれており、エレクトロクロミック層が電解質層と接しているので、エレクトロクロミック層の結着性が良好であり、電解質層の耐久性を補強できる。そのため、本発明の構成によれば、調光素子全体の耐久性を向上できる。
また、本発明の構成によれば、エレクトロクロミック層が電解質層と接しているため、通電状態が解除されたとしてもエレクトロクロミック層が電解質層から電子を受容する、又は電解質層に電子を供与することができるため、いきなりエレクトロクロミック層が変色することを防止できる。
【００１２】
請求項２に記載の発明は、前記エレクトロクロミック層と前記電解質層を挟んで対向する第２エレクトロクロミック層を有し、前記第２エレクトロクロミック層は、前記電解質層と接するものであって、第２バインダー樹脂を含んでおり、前記第２バインダー樹脂は、シロキサン結合をもつシリル系樹脂を含むことを特徴とする請求項１に記載の調光素子である。
【００１３】
本発明の構成によれば、電解質層は、バインダー樹脂で補強されたエレクトロクロミック層と、第２バインダー樹脂で補強された第２エレクトロクロミック層によって挟まれているため、さらに調光素子の耐久性を向上できる。
【００１４】
請求項３に記載の発明は、前記エレクトロクロミック層と前記電解質層を挟んで対向する第２エレクトロクロミック層を有し、前記エレクトロクロミック層と前記第２エレクトロクロミック層は、いずれも通電することによって透明状態と遮光状態の間で変化可能であり、前記エレクトロクロミック層と前記第２エレクトロクロミック層は、通電時において、いずれも透明状態又は遮光状態をとることを特徴とする請求項１又は２に記載の調光素子である。
【００１５】
ここでいう「透明状態」とは、光を８０パーセント以上の範囲で透過可能な状態をいう。ここでいう「遮光状態」とは、光を２０パーセント以下の範囲で透過可能な状態をいう。
【００１６】
本発明の構成によれば、通電状態においてエレクトロクロミック層と第２エレクトロクロミック層が同一状態に変化するため、使用者が通電による調光素子の変化を感じやすい。
【００１７】
請求項１〜３のいずれかに記載の調光素子において、前記シリル系樹脂は、シランカップリング剤系樹脂、シリコーン樹脂、ウレタン樹脂、アクリル樹脂、フッ素樹脂、及びポリオレフィン樹脂からなる群より選択される少なくとも１種であることが好ましい（請求項４）。
【００１８】
ここでいう「シランカップリング剤系樹脂」とは、シランカップリング剤を前駆体として重合した樹脂をいう。
【００１９】
請求項１〜４のいずれかに記載の調光素子において、前記エレクトロクロミック層は、前記電解質層側からバインダー層、エレクトロクロミック化合物層が積層されたものであり、前記エレクトロクロミック化合物層は、通電によって変色する層であり、前記バインダー層は、前記電解質層と接し、前記バインダーを主成分とすることが好ましい（請求項５）。
【００２０】
ここでいう「主成分」とは、含有量が５０重量％超過であることをいう。
【００２１】
請求項６に記載の発明は、前記エレクトロクロミック層は、導電性化合物を含み、前記エレクトロクロミック層における導電性化合物の含有量は、３０重量％以上であることを特徴とする請求項１〜５のいずれかに記載の調光素子である。
【００２２】
本発明の構成によれば、エレクトロクロミック層が導電性化合物を所定量以上含んでいるため、バインダー樹脂の存在による抵抗の増加を補うことができ、通電時の応答速度を速く保つことができる。
【００２３】
請求項７に記載の発明は、前記エレクトロクロミック層は、導電性化合物を含み、前記導電性化合物は、導電性ポリマー、カーボンナノチューブ、及び金属原子含有顔料からなる群より選択される少なくとも１種であることを特徴とする請求項１〜６のいずれかに記載の調光素子である。
【００２４】
本発明の構成によれば、エレクトロクロミック層が導電性化合物を備えるため、エレクトロクロミック層での抵抗を小さくすることができ、応答速度を向上できる。
【００２５】
請求項８に記載の発明は、基材上に、請求項１〜７のいずれかに記載の調光素子を積層した調光装置であって、前記基材は、フィルム状であって可撓性を有することを特徴とする調光装置である。
【００２６】
本発明の構成によれば、薄く柔軟性をもった調光装置にできる。
【００２７】
請求項９に記載の発明は、請求項１〜７のいずれかに記載の調光素子の製造方法であって、前記バインダー樹脂は、加水分解性シリル基を架橋性官能基として有するシリル系樹脂材料を使用して形成されることを特徴とする調光素子の製造方法である。
【００２８】
本発明の構成によれば、エレクトロクロミック層を形成しやすい。
【００２９】
請求項１０に記載の発明は、請求項６又は７に記載の調光素子の製造方法であって、前記導電性化合物を水又は溶剤に分散して前記電極に塗布する工程を有すること特徴とする調光素子の製造方法である。
【００３０】
本発明の製造方法によれば、導電性化合物を塗布しやすい。
【００３１】
請求項１１に記載の発明は、請求項１〜７のいずれかに記載の調光素子の製造方法であって、熱又は活性エネルギー線により硬化させて前記エレクトロクロミック層を形成することを特徴とする調光素子の製造方法である。
【００３２】
本発明の製造方法によれば、エレクトロクロミック層を形成しやすい。
【発明の効果】
【００３３】
本発明によれば、調光素子及び調光装置の連続通電時の耐久性を向上できる。
また、本発明によれば、調光素子を製造しやすい。
【図面の簡単な説明】
【００３４】
【図１】本発明の第１実施形態の調光装置の一部破断斜視図である。
【図２】図１の調光装置の断面斜視図である。
【図３】図１の調光装置の断面図である。
【図４】本発明の他の実施形態の調光装置の断面図であり、（ａ）は透明導電層を形成しない場合、（ｂ）は金属線を形成しない場合を表す。
【図５】本発明の他の実施形態の調光装置の断面図であり、電極フィルムと調光フィルムを貼り合わせた調光装置を表す。
【発明を実施するための形態】
【００３５】
以下、本発明の実施形態について図面を参照しつつ説明する。
【００３６】
本発明の第１実施形態の調光装置１は、図１，図２から読み取れるように、２つの電極１１，５１と、電解質層５と、２種類のエレクトロクロミック層１２，５２を有した調光素子８を備えるものであり、これらエレクトロクロミック層１２，５２に電圧を印加することで調光機能を発現するものである。すなわち、調光装置１は、通電により、エレクトロクロミック層１２，５２のそれぞれを酸化・還元反応させることで、各エレクトロクロミック層１２，２５を変色させ、遮光状態と透明状態との間で変化可能な酸化・還元方式の調光装置である。
そして、第１実施形態の調光装置１のエレクトロクロミック層１２，５２には、それぞれバインダー樹脂が含まれており、このバインダー樹脂がシロキサン結合をもつシリル系樹脂を含むことを主な特徴の一つとしている。
以下、このことを踏まえながら、調光装置１について詳細に説明する。
【００３７】
第１実施形態の調光装置１は、図１のように、電解質層５を挟んで、２枚の調光フィルム２，３を貼り合わせたものであり、平面視したときに、電解質層５の周囲が封止材６によって囲繞されたものである。また、調光装置１は、必要に応じてスペーサー７が調光フィルム２，３の間に介在されており、調光フィルム２，３間の間隔は一定となっている。
【００３８】
一方の調光フィルム２は、図２，図３から読み取れるように、電極フィルム１５上にエレクトロクロミック層１２が積層されたものであり、他方の調光フィルム３は、電極フィルム５５上にエレクトロクロミック層１２とは異なるエレクトロクロミック層５２（第２エレクトロクロミック層）が積層されたものである。
これら電極フィルム１５，５５は、いずれも基材１０，５０上に電極１１，５１が積層されたものである。すなわち、一方の調光フィルム２は、基材１０上に電極１１、エレクトロクロミック層１２がこの順に積層されており、他方の調光フィルム３は、基材５０上に電極５１、エレクトロクロミック層１２，５２がこの順に積層されている。
【００３９】
電極フィルム１５，５５の電極１１，５１は、平面視したときに、封止材６の内外に延びており、各電極１１，５１には、図３のように、封止材６から外部に張り出した給電部１６，５６が形成されている。そして、調光装置１は、図１のように、給電部１６，５６に外部の給電線を取り付けることによって、調光フィルム２の電極１１と調光フィルム３の電極５１の間で電圧を印加可能となっている。
【００４０】
調光装置１は、透明状態における厚み方向の透明性を確保する観点から、厚み方向の光線透過率が４０％以上であることが好ましく、６０％以上であることがより好ましい。
【００４１】
以下、調光装置１の構成材料等について詳細に説明する。
【００４２】
上記したように、調光装置１は、２枚の電極フィルム１５，５５に電解質層５が介在したものである。電極フィルム１５，５５は、いずれも同様の構成をもっており、基材１０，５０上に電極１１，５１が積層されている。
【００４３】
＜基材＞
基材１０，５０は、少なくとも可視光領域で無色透明の透明フィルムであって、電気絶縁性を有した絶縁フィルムである。また基材１０，５０は、面状に広がりをもち、可撓性を有した可撓性フィルムである。
【００４４】
基材１０，５０は、透明であって、金属導電層１８，５８及び透明導電層２０，６０の形成温度における耐熱性を有していれば、その材料は特に限定されない。
基材１０，５０の材料としては、ポリエチレンテレフタレート（ＰＥＴ）、ポリブチレンテレフタレート（ＰＢＴ）、ポリエチレンナフタレート（ＰＥＮ）等のポリエステル系樹脂、シクロオレフィン系樹脂、ポリカーボネート樹脂、ポリイミド樹脂、セルロース系樹脂などが挙げられる。これらの中でも、基材１０，５０の材料としては、ポリエステル系樹脂が好ましく、ポリエチレンテレフタレートが特に好ましい。また、基材１０，５０は、無延伸フィルムでも延伸フィルムでもよい。
【００４５】
基材１０，５０は、片面又は両面にハードコート層等の機能性層が形成されていてもよい。この場合、基材１０，５０に適度な耐久性と柔軟性を持たせる観点から、ハードコート層等の機能性層の厚みは、１μｍ〜１０μｍであることが好ましく、３μｍ〜８μｍであることがより好ましく、５μｍ〜８μｍであることがさらに好ましい。
【００４６】
基材１０，５０の厚みは、特に限定されない。基材１０，５０の厚みは、１０μｍ〜４００μｍであることが好ましく、２０μｍ〜２００μｍであることがより好ましい。
この範囲であれば、十分な耐久性と適度な柔軟性を確保できるので、ロールトゥロール方式によっても電極フィルム１５，５５の製造が可能となる。そのため、ロールトゥロール方式によって電極フィルム１５，５５の製造することによって、基材１０，５０上の各層（例えば、金属導電層１８（５８）、保護層１９（５９）、透明導電層２０（６０）など）を生産性高く製膜することができる。
【００４７】
また、光学特性を向上させる観点から、基材１０，５０上に光学調整層等を形成してもよい。例えば、屈折率の異なる層を基材１０，５０上に積層させることにより、基材１０，５０の反射率を低減したり、透過光及び反射光の干渉を利用して特定波長の光を透過又は反射させたりできる。
【００４８】
電極１１は、図３のように基材１０側から、金属導電層１８と、保護層１９と、透明導電層２０を有している。同様に、電極５１は、基材５０側から、金属導電層５８と、保護層５９と、透明導電層６０を有している。
【００４９】
＜金属導電層＞
金属導電層１８，５８は、透明導電層２０，６０よりも高い導電率をもった金属層であり、透明導電層２０，６０の電気伝導を補助する導電補助層である。
金属導電層１８，５８は、金属薄膜が細線状にパターンニングされたものであり、複数の金属線２１，６１から構成されている。
【００５０】
金属線２１，６１は、所定の間隔を空けてストライプ状に並設されており、隣接する金属線２１，２１（６１，６１）の間には隙間が形成されている。すなわち、金属線２１，６１は、所定の方向に延び、当該延び方向に直交する方向に並設されている。
また、金属線２１（６１）の間隔は、等間隔となっている。金属線２１は、平面視したときに、電極１１、エレクトロクロミック層１２、電解質層５、エレクトロクロミック層５２、電極５１の重畳部分において、金属線６１と重なっている。言い換えると、隣接する金属線２１，２１の隙間は、隣接する金属線６１，６１の隙間と厚み方向に重なっている。
【００５１】
図３に示される金属線２１，６１の幅Ｓは、３００μｍ以下であることが好ましく、２００μｍ以下であることがより好ましく、１００μｍ以下がさらに好ましい。
この範囲であれば、開口率（金属線２１，６１の形成されていない領域の割合）を大きくでき、高い光透過率を確保することができる。
金属線２１，６１の幅Ｓは、０．５μｍ以上であることが好ましく、１μｍ以上であることがより好ましい。
例えば、サブトラクティブ法のようなウェットエッチングによって金属線２１，６１のパターニングする場合には、金属線２１，６１の幅Ｓは、２０μｍ以上であることが好ましく、３０μｍ以上であることがより好ましい。
この範囲であれば、金属線２１，６１の断線を抑制でき、内部抵抗を小さくすることができる。
【００５２】
図３に示される金属線２１，６１の厚みｄは、６μｍ以下であることが好ましく、５μｍ以下であることがより好ましく、２μｍ以下であることがさらに好ましい。
この範囲であれば、透明導電層２０，６０による被覆率が良好となり、金属線２１，６１に透明導電層２０，６０が密着されやすい。
金属線２１，６１の厚みｄは、５０ｎｍ以上であることが好ましく、１００ｎｍ以上であることがより好ましく、２００ｎｍ以上であることがさらに好ましい。この範囲であれば、表面抵抗を低く抑えることができる。
図３に示される隣接する金属線２１，２１（６１，６１）の間隔（隙間）Ｌは、０．０５ｍｍ以上１０ｍｍ以下が好ましく、０．１ｍｍ以上６ｍｍ以下がより好ましい。この範囲であれば、十分な開口率を確保することができる。
【００５３】
金属線２１，６１の断面形状は、特に限定されない。
金属線２１，６１は、矩形状のように基端辺（基材１０，５０側の辺）と先端辺（電解質層５，５側の辺）が等しい断面形状か、テーパー状や楕円形状のような先端辺よりも基端辺が大きい断面形状であることが好ましい。
【００５４】
金属線２１，６１は、図３のように、基材１０，５０側の金属線２１，６１の幅Ｓ（基端辺の長さ）が表面側の金属線２１，６１の幅ｓ（基端辺の長さ）より大きいテーパー状の断面形状であることがより好ましい。
金属線２１，６１の断面形状を基端側から先端側に向けて幅が狭くなるテーパー状にすることによって、金属線２１，６１の底部（基端部）及び側面（傾斜面）への透明導電層２０，６０の被覆率が良好となる。その結果、電極１１，５１の表面抵抗を低くすることができる。
【００５５】
金属線２１，６１の断面形状がテーパー状である場合には、金属線２１，６１の先端面には、金属線２１，６１の外方に向かって庇状（オーバーハング状）に突出する突出部が設けられていてもよい。このような突出部が金属線２１，６１に設けられていると、金属線２１，６１の側面及び底部に加えて、金属線２１，６１の先端面への透明導電層２０，６０の被覆率も向上し、接触面積が大きくなる。そのため、電極１１，５１の表面抵抗をさらに低くできる。
【００５６】
＜保護層＞
保護層１９，５９は、電圧印加して駆動させた場合の金属線２１，６１の腐食を防止する層であり、金属線２１，６１を保護する層である。
保護層１９，５９は、金属導電層１８，５８よりもイオン化傾向の貴な金属又は特定の金属酸化物によって形成されている。
【００５７】
保護層１９，５９は、防食性能と透明性のバランスの観点から、金属を使用する場合には、銀、白金、金、クロム、モリブデン、バナジウム、ニッケル、チタンなどの金属で構成されていることが好ましく、銀、白金、金などの貴金属で構成されていることがより好ましい。
保護層１９，５９は、金属酸化物を使用する場合には、酸化クロム、酸化モリブデン、酸化バナジウム、酸化ニッケル、酸化インジウム、酸化ビスマス、酸化亜鉛、酸化タングステン、酸化錫、酸化コバルト、酸化ゲルマニウム、酸化アルミニウム、及び酸化チタンのいずれかの金属酸化物で構成されていることが好ましく、酸化インジウム、酸化ビスマス、酸化亜鉛、酸化タングステン、酸化錫、酸化コバルト、酸化ゲルマニウム、酸化アルミニウム、及び酸化チタンのいずれかの金属酸化物で構成されていることがより好ましい。
保護層１９，５９は、防食性能と透明性のバランスの観点から、上記の中でも酸化亜鉛、酸化錫、酸化チタンのいずれかで構成されていることが好ましく、酸化亜鉛又は酸化チタンで構成されていることがより好ましい。
【００５８】
保護層１９，５９の製膜方法としては、特に制限はないが、スパッタリング法、物理的蒸着（ＰＶＤ法）や化学的蒸着（ＣＶＤ法）などの蒸着法、めっき法等による方法が挙げられる。
特に、保護層１９，５９が貴金属で形成される場合には、めっき法、スパッタリング法、蒸着法のいずれかで製膜されることが好ましい。保護層１９，５９が金属酸化物で形成される場合には、スパッタリング法又は蒸着法で製膜されることが好ましい。これらの方法であれば、ロールトゥロール方式により容易に製膜を行うことができる。
【００５９】
保護層１９，５９の厚みは、金属線２１，６１の防食効果を得つつ透明性を確保する観点から、０．５μｍ以下であることが好ましく、１ｎｍ以上５０ｎｍ以下であることがより好ましく、３ｎｍ以上３０ｎｍ以下であることがさらに好ましく、５ｎｍ以上２０ｎｍ以下であることが特に好ましい。
【００６０】
＜透明導電層＞
透明導電層２０，６０は、透光性及び導電性を有した薄膜層である。
透明導電層２０，６０は、導電性酸化物を主成分（５０重量％超過）とすることが好ましく、７０重量％以上であることが好ましく、８５重量％以上であることがより好ましい。
【００６１】
導電性酸化物は、例えば、酸化亜鉛、酸化インジウム、若しくは酸化錫等などの透明導電性酸化物を単独又は複合酸化物として用いることができる。
導電性酸化物は、導電性、光学特性、及び長期信頼性の観点から、透明導電性酸化物たるインジウム系酸化物を主成分とするものが好ましい。
この場合、透明導電層２０中の酸化インジウムの含有量は、８７．５重量％以上９９．０重量％以下であることが好ましく、９０重量％以上９５重量％以下であることがより好ましい。
【００６２】
透明導電層２０，６０は、ドープ不純物を含有してもよい。
透明導電層２０，６０に用いられるドープ不純物としては、酸化錫、酸化亜鉛、酸化チタン、酸化タングステン、又は酸化セリウム等が挙げられる。
これらの中では、酸化錫が好ましい。すなわち、透明導電層２０は、酸化インジウム錫（ＩＴＯ）を主成分とすることがより好ましい。
透明導電層２０中のドープ不純物の含有量は、１．０重量％以上１２．５重量％以下であることが好ましく、５．０重量％以上１０．０重量％以下であることがより好ましい。
【００６３】
透明導電層２０，６０の平均膜厚（基材１０，５０上の膜厚）は、１０ｎｍ以上３００ｎｍ以下が好ましく、２０ｎｍ以上２００ｎｍ以下がより好ましく、３０ｎｍ以上１５０ｎｍ以下がさらに好ましい。
透明導電層２０，６０の形成方法は、生産性の観点から、スパッタリング法が好ましい。スパッタリング法では、マグネトロンスパッタリング法が特に好ましい。
スパッタリング法に用いる電源は特に限定されず、ターゲットの材料に合わせて直流電源、交流電源等を適宜選択できる。
【００６４】
エレクトロクロミック層１２，５２は、酸化還元反応によって変色する層であり、エレクトロクロミック化合物と、導電性化合物と、バインダー樹脂を含んだ層である。
本実施形態の第１エレクトロクロミック層１２，５２は、図３のように、エレクトロクロミック化合物層２２，６２と、バインダー層２３，６３の２層構造となっている。
【００６５】
＜エレクトロクロミック化合物層＞
エレクトロクロミック化合物層２２，６２は、通電による酸化還元反応によって、調光装置１の透明状態と遮光状態との間の状態変化を司り、状態切替機能を備えた層である。
エレクトロクロミック化合物層２２，６２は、少なくともエレクトロクロミック化合物を含んでいる。
【００６６】
エレクトロクロミック化合物の材料（以下、エレクトロクロミック材料ともいう）としては、無機系、有機系のいずれでもよく、特に限定されない。
【００６７】
無機系のエレクトロクロミック材料としては、酸化タングステン、水酸化ニッケル、酸化ニッケル、酸化インジウム、酸化ニオブ、酸化モリブデン、酸化イリジウム、酸化チタン、酸化マンガン、酸化コバルト、酸化バナジウム、六酸化バナジウム、酸化レニウム、酸化タンタル、酸化ロジウム、酸化クロム、酸化タンタル、酸化銅、酸化パラセオジウム、ストロンチウムドープチタン酸、タングステンサルファイト、窒化インジウム−窒化錫、グラファイト、塩化窒化β−ジルコニウム、プルシアンブルー等が挙げられる。
【００６８】
有機系のエレクトロクロミック材料としては、ビオロゲン、ポリニリン、テトラチオフルバレン、パソフェナンスロリン錯体などの還元反応により発色する還元型発色化合物や、ポリ（３，４−エチレン−ジオキシチオフェン）（略称：ＰＥＤＯＴ）、ポリピロール、ポリアセチレン、スチリル類などの酸化反応により発色する酸化型発色化合物や、希土類フタロシアニン、アントラキノンとピラゾリンの混合物などの酸化反応及び還元反応の両方で発色する酸化還元型発色化合物などが挙げられる。
【００６９】
エレクトロクロミック層１２，５２は、単独でも発色するが、電解質層５を挟んで、酸化側のエレクトロクロミック層１２と還元側のエレクトロクロミック層５２を対向させることでより、発色程度をアップさせることが出来る。
そこで、本実施形態の調光装置１では、エレクトロクロミック層１２とエレクトロクロミック層５２とで異なるエレクトロクロミック化合物を使用しており、エレクトロクロミック層１２，５２は通電したときに実質的に同一色に変化する。
具体的には、調光装置１はエレクトロクロミック層１２に酸化反応で発色する酸化型発色化合物を用い、エレクトロクロミック層５２に還元反応で発色する還元型発色化合物を用いている。エレクトロクロミック層１２，５２は、通電することによってともに有色に変色して遮光状態となり、通電を止めることによってともに透明に変色して透明状態となる。
【００７０】
調光装置１を組み立てたときに電解質層５を介して対向するエレクトロクロミック層１２／エレクトロクロミック層５２の組み合わせとしては、酸化タングステン／酸化チタン、酸化タングステン／酸化ジルコニウム、酸化タングステン／酸化ニッケル、酸化タングステン／酸化タンタル、酸化タングステン／プルシアンブルー、酸化タングステン／ポリアニリン、酸化ニオブ／酸化モリブデン、酸化ニオブ／酸化チタン、ＰＥＤＯＴ／ポリアニリン、ポリアセチレン／ポリアニリン、ポリピロール／ポリアニリンなどの組み合わせがある。
【００７１】
＜バインダー層＞
バインダー層２３，６３は、それぞれバインダー樹脂と、必要に応じて導電性化合物を含んでいる。
バインダー樹脂は、加水分解性シリル基を架橋性官能基として有するシリル系樹脂材料から構成されるものであり、シランカップリング剤系樹脂、シリコーン樹脂、ウレタン樹脂、アクリル樹脂、フッ素樹脂、ポリオレフィン樹脂から選択されるものである。
バインダー樹脂の末端官能基としては（メタ）アクリロイル基、アルコキシリル基、オキシラン基、ビニル基から少なくとも１種以上であることが好ましい。
【００７２】
（シランカップリング剤系樹脂）
シランカップリング剤系樹脂は、シランカップリング剤を用いて形成される樹脂である。
シランカップリング剤系樹脂の前駆体たるシランカップリング剤としては、特に制限はない。
シランカップリング剤は、例えば、メチルトリメトキシシラン、メチルトリエトキシシラン、エチルトリメトキシシラン、エチルトリエトキシシラン、ヘキシルトリメトキシシラン、オクタデシルトリメトキシシラン、オクタデシルトリエトキシシラン、フェニルトリメトキシシラン、フェニルトリエトキシシラン、ジフェニルジメトキシシラン、ジフェニルジエトキシシラン、１−ナフチルトリメトキシシラン、２−ナフチルトリメトキシシラン、１−ナフチルトリエトキシシラン、２−ナフチルトリエトキシシラン、３−アミノプロピルトリエトキシシラン、Ｎ−（２−アミノエチル）−３−アミノプロピルトリメトキシシラン、３−クロロプロピルトリメトキシシラン、３−（Ｎ，Ｎ−ジグリシジル）アミノプロピルトリメトキシシラン、３−グリシドキシプロピルトリメトキシシラン、γ−アミノプロピルトリメトキシシラン、γ−アミノプロピルトリエトキシシラン、Ｎ−β−（アミノエチル）−γ−アミノプロピルトリメトキシシラン、β−シアノエチルトリエトキシシラン、グリシドキシメチルトリメトキシシラン、グリシドキシメチルトリエトキシシラン、α−グリシドキシエチルトリメトキシシラン、α−グリシドキシエチルトリエトキシシラン、β−グリシドキシエチルトリメトキシシラン、β−グリシドキシエチルトリエトキシシラン、α−グリシドキシプロピルトリメトキシシラン、α−グリシドキシプロピルトリエトキシシラン、β−グリシドキシプロピルトリメトキシシラン、β−グリシドキシプロピルトリエトキシシラン、γ−グリシドキシプロピルトリメトキシシラン、γ−グリシドキシプロピルトリエトキシシラン、α−グリシドキシブチルトリメトキシシラン、α−グリシドキシブチルトリエトキシシラン、β−グリシドキシブチルトリメトキシシラン、β−グリシドキシブチルトリエトキシシラン、γ−グリシドキシブチルトリメトキシシラン、γ−グリシドキシブチルトリエトキシシラン、δ−グリシドキシブチルトリメトキシシラン、δ−グリシドキシブチルトリエトキシシラン、（３，４−エポキシシクロヘキシル）メチルトリメトキシシラン、（３，４−エポキシシクロヘキシル）メチルトリエトキシシラン、２−（３，４−エポキシシクロヘキシル）エチルトリプロポキシシラン、２−（３，４−エポキシシクロヘキシル）エチルトリブトキシシラン、２−（３，４−エポキシシクロヘキシル）エチルトリメトキシシラン、２−（３，４−エポキシシクロヘキシル）エチルトリエトキシシラン、２−（３，４−エポキシシクロヘキシル）エチルトリフェノキシシラン、３−（３，４−エポキシシクロヘキシル）プロピルトリメトキシシラン、３−（３，４−エポキシシクロヘキシル）プロピルトリエトキシシラン、４−（３，４−エポキシシクロヘキシル）ブチルトリメトキシシラン、４−（３，４−エポキシシクロヘキシル）ブチルトリエトキシシラン、ジメチルジメトキシシラン、ジメチルジエトキシシラン、γ−グリシドキシプロピルメチルジメトキシシラン、γ−アミノプロピルメチルジメトキシシラン、γ−アミノプロピルメチルジエトキシシラン、Ｎ−（２−アミノエチル）−３−アミノプロピルメチルジメトキシシラン、グリシドキシメチルジメトキシシラン、グリシドキシメチルメ��ルジエトキシシラン、α−グリシドキシエチルメチルジメトキシシラン、α−グリシドキシエチルメチルジエトキシシラン、β−グリシドキシエチルメチルジメトキシシラン、β−グリシドキシエチルメチルジエトキシシラン、α−グリシドキシプロピルメチルジメトキシシラン、α−グリシドキシプロピルメチルジエトキシシラン、β−グリシドキシプロピルメチルジメトキシシラン、β−グリシドキシプロピルメチルジエトキシシラン、γ−グリシドキシプロピルメチルジメトキシシラン、γ−グリシドキシプロピルメチルジエトキシシラン、γ−グリシドキシプロピルエチルジメトキシシラン、γ−グリシドキシプロピルエチルジエトキシシラン、３−クロロプロピルメチルジメトキシシラン、３−クロロプロピルメチルジエトキシシラン、シクロヘキシルメチルジメトキシシラン、オクタデシルメチルジメトキシシラン、テトラメトキシシラン、テトラエトキシシラン、メチルシリケート、トリフルオロメチルトリメトキシシラン、トリフルオロメチルトリエトキシシラン、トリフルオロプロピルトリメトキシシラン又はトリフルオロプロピルトリエトキシシランが挙げられる。
【００７３】
さらに、シランカップリング剤は、３−トリメトキシシリルプロピオン酸、３−トリエトキシシリルプロピオン酸、３−ジメチルメトキシシリルプロピオン酸、３−ジメチルエトキシシリルプロピオン酸、４−トリメトキシシリル酪酸、４−トリエトキシシリル酪酸、４−ジメチルメトキシシリル酪酸、４−ジメチルエトキシシリル酪酸、５−トリメトキシシリル吉草酸、５−トリエトキシシリル吉草酸、５−ジメチルメトキシシリル吉草酸、５−ジメチルエトキシシリル吉草酸、３−トリメトキシシリルプロピルコハク酸無水物、３−トリエトキシシシリルプロピルコハク酸無水物、３−ジメチルメトキシシリルプロピルコハク酸無水物、３−ジメチルエトキシシリルプロピルコハク酸無水物、３−トリメトキシシリルプロピルシクロヘキシルジカルボン酸無水物、３−トリエトキシシリルプロピルシクロヘキシルジカルボン酸無水物、３−ジメチルメトキシシリルプロピルシクロヘキシルジカルボン酸無水物、３−ジメチルエトキシシリルプロピルシクロヘキシルジカルボン酸無水物、３−トリメトキシシリルプロピルフタル酸無水物、３−トリエトキシシリルプロピルフタル酸無水物、３−ジメチルメトキシシリルプロピルフタル酸無水物又は３−ジメチルエトキシシリルプロピルフタル酸無水物などを用いることにより、カルボキシル基を容易に導入することができる。
【００７４】
さらに、シランカップリング剤は、ビニルトリメトキシシラン、ビニルトリエトキシシラン、ビニメチルジメトキシシラン、ビニルメチルジエトキシシラン、アリルトリメトキシシラン、アリルトリエトキシシラン、アリルメチルジメトキシシラン、アリルメチルジエトキシシラン、スチリルトリメトキシシラン、スチリルトリエトキシシラン、スチリルメチルジメトキシシラン、スチリルメチルジエトキシシラン、γ−アクリロイルプロピルトリメトキシシラン、γ−アクリロイルプロピルトリエトキシシラン、γ−メタクリロイルプロピルトリメトキシシラン、γ−メタクリロイルプロピルトリエトキシシラン、γ−メタクリロイルプロピルメチルジメトキシシラン、γ−メタクリロイルプロピルメチルジエトキシシラン、γ−アクリロイルプロピルメチルジメトキシシラン又はγ−アクリロイルプロピルメチルジエトキシシランなどが挙げられる。
シランカップリング剤は、硬化性やエレクトロクロミック剤との相溶性、密着性の観点から、シリケート化合物、アミノシラン、エポキシシラン、酸系シラン、アクリロイルシラン、イソシアネートシランが好ましく、アミノシラン、エポキシシラン、酸系シラン、イソシアネートシランが特に好ましい。
【００７５】
（シリコーン樹脂）
シリコーン樹脂としては、特に限定はないが、樹脂成分が２官能性又は１官能性であることが好ましい。
シリコーン樹脂としては、下記式（１）で示される直鎖又は分鎖（分岐鎖）であることが好ましい。
シリコーン樹脂の重合度（又は分子中の時ジオルガノシロキサン単位の繰り返し数）が５以上のオルガノポリシロキサン化合物であることがより好ましい。分子鎖両末端に−Ｓｉ（Ｒ）2−［ＣＨ2］n−Ｃ≡ＣＨで示される構造単位を有し、重合度（ｍ）が５以上の直鎖状オルガノポリシロキサンであることがさらに好ましい。
【００７６】
【化１】
2017194536.tif 000003
（式中、Ｒは、同一又は異なっており、水素原子又は置換基を有していてもよい炭素数１〜２０の１価炭化水素基を表す。ｍは２１〜２０００の整数を示し、当該シロキサン結合のくり返し単位中の一部が架橋して分鎖構造を有してもよい。ｎは０〜２０の整数を示す。）
【００７７】
ｍは、２２〜１６００の整数が好ましく、２３〜１０００の整数がより好ましく、２４〜５００の整数がさらに好ましい。
ｎは、０〜１０の整数が好ましく、０〜５の整数がより好ましく、０〜３の整数がさらに好ましい。
【００７８】
部分構造式（１）のＲは、前述の範囲であれば特に限定されない。
好ましくは、前記部分構造式（１）のＲは、水素原子、置換基を有してもよい飽和脂肪族１価炭化水素基、置換基を有してもよい不飽和脂肪族１価炭化水素基、置換基を有してもよい芳香族１価炭化水素基（芳香族ヘテロ環を含む）が挙げられる。
より好ましくは、前記部分構造式（１）のＲは、水素原子、置換基を有してもよい飽和脂肪族１価炭化水素基、置換基を有してもよい芳香族１価炭化水素基である。
特に好ましくは、置換基を有してもよい飽和脂肪族１価炭化水素基である。
【００７９】
置換基を有してもよい飽和脂肪族１価炭化水素基としては、具体的には、メチル基、エチル基、プロピル基、ブチル基、ペンチル基、ヘキシル基、ヘプチル基、オクチル基等の直鎖アルキル基、イソプロピル基、イソブチル基、ｔｅｒｔ−ブチル基、イソペンチル基、ネオペンチル基等の分鎖アルキル基、シクロペンチル基、シクロヘキシル基、シクロヘプチル基等のシクロアルキル基、クロロメチル基、３−クロロプロピル基、３，３，３−トリフルオロプロピル基、ブロモプロピル基等のハロゲン化炭化アルキル基等の、炭素原子数１〜２０、好ましくは炭素数１〜１２、さらに好ましくは、炭素数１〜６のものである。
【００８０】
置換基を有してもよい不飽和脂肪族１価炭化水素基として、具体的には、エテニル基、１−メチルエテニル基、２−プロペニル基、エチニル基、２−プロピニル基等の、炭素原子数１〜２０、好ましくは炭素数１〜１２、さらに好ましくは、炭素数１〜６のものである。
【００８１】
置換基を有してもよい芳香族１価炭化水素基としては、フェニル基、トリル基等のアリール基、ベンジル基、２−フェニルエチル基等のアラルキル基、α，α，α−トリフルオロトリル基、クロロベンジル基等のハロゲン化アリール基等の、炭素数１〜２０、好ましくは炭素数１〜１２、さらに好ましくは、炭素数１〜６のものが例示される。
【００８２】
これらの中でも、メチル基、エチル基、３，３，３−トリフルオロプロピル基、フェニル基が好ましく、さらに好ましくは、メチル基、エチル基、フェニル基である。
架橋性官能基としては、加水分解シリル基である。それ以外の官能基としてビニル基、（メタ）アクリレートを併用しても良い。また、官能基の導入位置としては、分子末端であることが好ましい。
【００８３】
（ウレタン樹脂）
ウレタン樹脂は、分子内にウレタン結合を有する反応性高分子である。主鎖構造としては、ポリエステル、ポリエーテル、ビニル重合体構造がある。
ウレタン樹脂は、溶剤溶解性、塗工時のハンドリング、耐久性の点で、ポリエステル主鎖、ポリテーテル主鎖のものが好ましい。
【００８４】
架橋性官能基としては、加水分解シリル基である。それ以外の官能基としてビニル基、（メタ）アクリレートを併用しても良い。また、官能基の導入位置としては、分子末端であることが好ましい。
【００８５】
（アクリル樹脂）
アクリル樹脂の主鎖骨格として使用される（メタ）アクリル酸エステル系重合体とは、繰り返し単位として（メタ）アクリル酸エステル系化合物からなる重合体である。
なお、「（メタ）アクリル酸エステル」は、アクリル酸エステル及び／又はメタクリル酸エステルを表すものである。
【００８６】
繰り返し単位として使用される（メタ）アクリル酸エステル系化合物としては、特に限定されない。
（メタ）アクリル酸エステル系化合物としては、例えば、（メタ）アクリル酸、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔｅｒｔ−ブチル、（メタ）アクリル酸ｎ−ペンチル、（メタ）アクリル酸ｎ−ヘキシル、（メタ）アクリル酸シクロヘキシル、（メタ）アクリル酸ｎ−ヘプチル、（メタ）アクリル酸ｎ−オクチル、（メタ）アクリル酸２−エチルヘキシル、（メタ）アクリル酸ノニル、（メタ）アクリル酸デシル、（メタ）アクリル酸ドデシル、（メタ）アクリル酸フェニル、（メタ）アクリル酸トルイル、（メタ）アクリル酸ベンジル、（メタ）アクリル酸２−メトキシエチル、（メタ）アクリル酸３−メトキシブチル、（メタ）アクリル酸２−ヒドロキシエチル、（メタ）アクリル酸２−ヒドロキシプロピル、（メタ）アクリル酸ステアリル、（メタ）アクリル酸グリシジル、γ−（メタクリロイルオキシプロピル）トリメトキシシラン、γ−（メタクリロイルオキシプロピル）ジメトキシメチルシラン、（メタ）アクリル酸のエチレンオキサイド付加物、（メタ）アクリル酸トリフルオロメチルメチル、（メタ）アクリル酸２−トリフルオロメチルエチル、（メタ）アクリル酸２−パーフルオロエチルエチル、（メタ）アクリル酸２−パーフルオロエチル−２−パーフルオロブチルエチル、（メタ）アクリル酸パーフルオロエチル、（メタ）アクリル酸トリフルオロメチル、（メタ）アクリル酸ビス（トリフルオロメチルメチル）、（メタ）アクリル酸２−トリフルオロメチル−２−パーフルオロエチルエチル、（メタ）アクリル酸２−パーフルオロヘキシルエチル、（メタ）アクリル酸２−パーフルオロデシルエチル、（メタ）アクリル酸２−パーフルオロヘキサデシルエチルなどの（メタ）アクリル酸系化合物が挙げられる。
【００８７】
（メタ）アクリル酸エステル系重合体は、（メタ）アクリル酸エステル化合物と、これと共重合可能なビニル化合物の共重合体を含む。
ビニル化合物としては、特に限定されない。
ビニル化合物としては、例えば、スチレン、ビニルトルエン、α−メチルスチレン、クロロスチレン、スチレンスルホン酸及びその塩などのスチレン系化合物；ビニルトリメトキシシラン、ビニルトリエトキシシランなどのケイ素基を有するビニル系化合物；無水マレイン酸、マレイン酸、マレイン酸のモノアルキルエステル類及びジアルキルエステル類；フマル酸、フマル酸のモノアルキルエステル類及びジアルキルエステル類；マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミドなどのマレイミド系化合物；アクリロニトリル、メタクリロニトリルなどのニトリル基を有するビニル系化合物；アクリルアミド、メタクリルアミドなどのアミド基を有するビニル系化合物；酢酸ビニル、プロピオン酸ビニル、ピバリン酸ビニル、安息香酸ビニル、桂皮酸ビニルなどのビニルエステル類；エチレン、プロピレンなどのアルケン類；ブタジエン、イソプレンなどの共役ジエン類；塩化ビニル、塩化ビニリデン、塩化アリル、アリルアルコールなどが挙げられる。
これらは、複数を共重合成分として使用することも可能である。
【００８８】
前記化合物から得られる（メタ）アクリル酸エステル系の重合体の中でも、スチレン系化合物と（メタ）アクリル酸系化合物からなる共重合体を主鎖骨格に持つ有機重合体が、得られる硬化物が物性に優れることから好ましく、アクリル酸エステル化合物とメタクリル酸エステル化合物からなる共重合体を主鎖骨格に持つ有機重合体がより好ましく、アクリル酸エステル化合物からなる重合体を主鎖骨格に持つ有機重合体が特に好ましい。
【００８９】
架橋性官能基としては、加水分解シリル基である。それ以外の官能基としてビニル基、（メタ）アクリレートを併用しても良い。
また、官能基の導入位置としては、分子末端であることが好ましい。
【００９０】
（フッ素樹脂）
フッ素樹脂の構造としては特に限定はないが、溶剤溶解性、耐熱性、耐候性等のバランスの点を考慮すると、フッ素硬化性樹脂の原料となるポリ（パーフルオロアルキレンエーテル）鎖とその両末端に反応性官能基を有する化合物が好ましい。
【００９１】
フッ素樹脂が有するポリ（パーフルオロアルキレンエーテル）鎖としては、炭素原子数１〜３の２価フッ化炭素基と酸素原子が交互に連結した構造を有するものが挙げられる。炭素原子数１〜３の２価フッ化炭素基は、一種類であっても良いし複数種の混合であっても良く、具体的には、下記構造式（２−１）で表されるものが挙げられる。
【００９２】
【化２】
2017194536.tif 000004
（上記構造式（２−１）中、Ｘは下記構造式（２−１−１）〜（２−１−５）であり、構造式（２−１）中の全てのＸが同一構造のものであってもよいし、また、複数の構造がランダム状又はブロック状に存在していてもよい。また、ｎは繰り返し単位を表す１以上の整数である。）
【化３】
2017194536.tif 000005
【００９３】
これらの中でも、前記構造式（２−１−１）で表されるパーフルオロメチレン構造と、前記構造式（２−１−２）で表されるパーフルオロエチレン構造とが共存するものが好ましい。
ここで、前記構造式（２−１−１）で表されるパーフルオロメチレン構造と、前記構造式（２−１−２）で表されるパーフルオロエチレン構造との存在比率は、モル比率［構造（２−１−１）／構造（２−１−２）］が１／１０〜１０／１となる割合であることが好ましい。また、前記構造式（２−１）中のｎの値は３〜１００の範囲が好ましく、６〜７０の範囲がより好ましい。
【００９４】
フッ素樹脂は、例えば、ポリ（パーフルオロアルキレンエーテル）鎖とその両末端に水酸基を有する化合物（２−２）と、ハロゲン化アルキル基、イソシアネート基等の水酸基と反応性を有する官能基を有するスチレン（２−３）とを反応させることにより得ることができる。前記化合物（２−２）としては、例えば、下記一般式（２−２−１）、（２−２−２）等が挙げられる。なお、下記の各構造式中における「−ＰＦＰＥ−」は、上記のポリ（パーフルオロアルキレンエーテル）鎖を表す。
【００９５】
【化４】
2017194536.tif 000006
【００９６】
また、前記スチレン（２−３）が有するハロゲン化アルキル基のハロゲン原子は、塩素原子、臭素原子、ヨウ素原子のいずれも用いることができる。また、アルキル基は、炭素原子数１〜６のものが好ましく、直鎖状のものでも分岐状のものでも用いることができる。
これらのハロゲン化アルキル基の中でも、前記化合物（２−２）との反応性及び入手の容易さから、クロロメチル基が好ましい。
【００９７】
架橋性官能基としては、加水分解シリル基である。それ以外の官能基としてビニル基、（メタ）アクリレートを併用しても良い。また、官能基の導入位置としては、分子末端であることが好ましい。
【００９８】
（ポリオレフィン樹脂）
ポリオレフィン樹脂としては、ポリブタジエン、水添ポリブタジエン、ポリイソプレン、ポリエチレン、ポリプロピレン、ポリイソブチレン等が挙げられる。耐熱性、耐光性、柔軟性の点で、水添ポリブタジエン、ポリイソプレン、ポリイソブチレンが好ましい。柔軟性、耐熱性の点でポリイソブチレンがより好ましい。なお、イソブチレンは国際公開第２０１３／４７３１４号に記載の方法で合成できる。
架橋性官能基としては、加水分解シリル基である。それ以外の官能基としてビニル基、（メタ）アクリレートを併用しても良い。また、官能基の導入位置としては、分子末端であることが好ましい。
また、上記樹脂は複数併用することが可能である。
【００９９】
エレクトロクロミック層１２，５２内のバインダー樹脂の硬化方法としては、常温硬化、加熱硬化、活性エネルギー線硬化がある。
バインダー樹脂は、調光フィルム２，３の生産性の観点から、加熱硬化又は活性エネルギー硬化により硬化することが好ましく、硬化時の調光フィルム２，３へのダメージを軽減する観点や硬化反応の迅速性の観点から、活性エネルギー線の中でもＵＶ硬化が特に好ましい。
【０１００】
＜開始剤＞
バインダー樹脂の架橋性官能基として、加水分解性シリル基に加えて、（メタ）アクリレートをもつ場合には、架橋時に開始剤を添加した方が好ましい。こうすることによって、反応速度を高めることができ、ハンドリングが良好となる。
バインダー樹脂をＵＶ硬化によって硬化する際に、添加される開始剤としては光重合開始剤である。光重合開始剤としては、光によってモノマーを重合させうるものであれば特に限定されない。
光重合開始剤としては、光ラジカル開始剤と光アニオン開始剤が好ましく、特に光ラジカル開始剤が好ましい。
光重合開始剤としては、例えば、アセトフェノン系化合物、ベンゾインエーテル系化合物、ベンゾフェノン系化合物、硫黄化合物、アゾ化合物、パーオキサイド化合物、ホスフィンオキサイド系化合物等が挙げられる。
【０１０１】
具体的には、例えば、アセトフェノン、プロピオフェノン、ベンゾフェノン、キサントール、フルオレイン、ベンズアルデヒド、アンスラキノン、トリフェニルアミン、カルバゾール、３−メチルアセトフェノン、４−メチルアセトフェノン、３−ペンチルアセトフェノン、２，２−ジエトキシアセトフェノン、４−メトキシアセトフェン、３−ブロモアセトフェノン、４−アリルアセトフェノン、ｐ−ジアセチルベンゼン、３−メトキシベンゾフェノン、４−メチルベンゾフェノン、４−クロロベンゾフェノン、４，４′−ジメトキシベンゾフェノン、４−クロロ−４′−ベンジルベンゾフェノン、３−クロロキサントーン、３，９−ジクロロキサントーン、３−クロロ−８−ノニルキサントーン、ベンゾイル、ベンゾインメチルエーテル、ベンゾインブチルエーテル、ビス（４−ジメチルアミノフェニル）ケトン、ベンジルメトキシケタール、２−クロロチオキサントーン、２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒドロキシ−１−｛４−［４−（２−ヒドロキシ−２−メチル−プロピオニル）−ベンジル］フェニル｝−２−メチル−プロパン−１−オン、２−メチル−１−（４−メチルチオフェニル）−２−モルフォリノプロパン−１−オン、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノン、２−ヒドロキシ−１−｛４−［４−（２−ヒドロキシ−２−メチル−プロピオニル）−ベンジル］フェニル｝−２−メチル−プロパン−１−オン、ビス（２，４，６−トリメチルベンゾイル）−フェニルフォスフィンオキサイド、ビス（２，６−ジメトキシベンゾイル）−２，４，４−トリメチルペンチルフォスフィンオキサイド、２，４，６−トリメチルベンゾイル-ジフェニル-フォスフィンオキサイド等が挙げられる。
【０１０２】
これらの開始剤は、１種単独で用いてもよく、他の化合物と組み合わせても良い。
具体的には、ジエタノールメチルアミン、ジメチルエタノールアミン、トリエタノールアミンなどのアミンとの組み合わせ、更にこれにジフェニルヨードニウムクロリドなどのヨードニウム塩と組み合わせたもの、メチレンブルーなどの色素及びアミンと組み合わせたものが挙げられる。
【０１０３】
なお、上記光重合開始剤を使用する場合、必要により、ハイドロキノン、ハイドロキノンモノメチルエーテル、ベンゾキノン、パラターシャリーブチルカテコールなどの重合禁止剤類を添加することもできる。
【０１０４】
これらのうち、得られる硬化物への着色が小さい点から、２，２−ジメトキシ−１，２−ジフェニルエタン−１−オン（ＩＲＧＡＣＵＲＥ６５１、チバ・ジャパン株式会社製）、２−ヒドロキシ−１−｛４−［４−（２−ヒドロキシ−２−メチル−プロピオニル）−ベンジル］フェニル｝−２−メチル−プロパン−１−オン（ＩＲＧＡＣＵＲＥ１２７、チバ・ジャパン株式会社製）などがより好ましい。
【０１０５】
上記光重合開始剤を含有する場合の光重合開始剤の含有割合は、バインダー樹脂１００質量部に対して光重合開始剤０．０１質量部〜１０質量部であることが好ましく、光重合開始剤が０．１質量部〜３質量部であることがより好ましい。
【０１０６】
また、架橋性官能基としてアルコキシシリル基を有する場合には、硬化触媒を添加することが好ましい。
硬化触媒としては、具体的には、例えば、オクタン酸亜鉛、オクタン酸鉄、オクタン酸マンガン、オクタン酸錫、ナフテン酸亜鉛、ナフテン酸鉄、ブタン酸錫、カプリル酸錫、オレイン酸錫のようなカルボン酸金属塩；ジブチル錫ジアセテート、ジブチル錫ジオクトエート、ジブチル錫ジラウレート、ジブチル錫ジオレエート、ジオクチル錫ジラウレート、ジフェニル錫ジアセテート、酸化ジブチル錫、酸化ジブチル錫とフタル酸エステルとの反応生成物、ジブチル錫ジメトキシド、ジブチル錫（トリエトキシシロキシ）のような有機錫化合物；ジブチル錫ジアセチルアセトナートのような錫キレート化合物；テトラエトキシチタン、テトラプロポキシチタン、テトラブトキシチタン、テトラ−２−エチルヘキシルオキシチタン、テトライソプロペニルオキシチタンのようなチタン酸エステル；ジイソプロポキシチタンビス（アセチルアセトナート）、ジイソプロポキシチタンビス（エチルアセトアセテート）、１，３−プロパンジオキシチタンビス（アセチルアセトナート）、１，３−プロパンジオキシチタンビス（エチルアセトアセテート）、チタントリス（アセチルアセトナート）のようなチタンキレート化合物；テトライソプロポキシジルコニウム、テトラブトキシジルコニウム、トリブトキシジルコニウムステアレートのようなジルコニウムアルコキシド；ジルコニウムテトラ（アセチルアセトナート）のようなジルコニウムキレート化合物；トリエトキシアルミニウム、トリプロポキシアルミニウム、トリブトキシアルミニウムのようなアルミニウムアルコキシド；ジイソプロポキシアルミニウム（エチルアセトアセテート）、アルミニウムトリス（アセチルアセトナート）、アルミニウムトリス（エチルアセトアセテート）のようなアルミニウムキレート化合物；ブチルアミン、ヘキシルアミン、オクチルアミン、ドデシルアミン、オレイルアミン、シクロヘキシルアミン、ベンジルアミンのような第１級アミン；ジブチルアミンのような第２級アミン；ジエチレントリアミン、トリエチレンテトラミン、グアニジン、ジフェニルグアニジン、キシリレンジアミンのようなポリアミン；トリエチレンジアミン、モルホリン、Ｎ−メチルホルホリン、２−エチル−４−メチルイミダゾール、１，８−ジアザビシクロ〔５．４．０〕−７−ウンデセンのような環状アミン；モノエタノールアミン、ジエタノールアミン、トリエタノールアミンのようなアミノアルコール化合物；２，４，６−トリス（ジメチルアミノメチル）フェノールのようなアミノフェノール化合物などのアミン化合物及びそのカルボン酸塩；ベンジルトリエチルアンモニウムアセタートのような第四級アンモニウム塩；過剰のポリアミンと多塩基酸とから得られる低分子量アミド樹脂；過剰のポリアミンとエポキシ化合物との反応生成物；並びに３−アミノプロピルトリメトキシシラン、３−アミノプロピルトリエトキシシラン、Ｎ−（２−アミノエチル）−３−アミノプロピルトリメトキシシラン、Ｎ−（２−アミノエチル）−３−アミノプロピル（メチル）トリメトキシシランなどのアミノ基含有シラン等が挙げられる。
その他、シリル基の加水分解及び／又は縮合反応に有効な公知の化合物を用いることができる。
また、硬化触媒の成分は、上記例示した硬化触媒のうち、１種を用いても、２種以上を併用してもよい。
これらのうち、保存及び取扱い中に揮発しにくいことから、金属化合物が好ましく、中でも微量の配合で優れた触媒能が得られることから、有機錫化合物、錫キレート化合物およびチタン酸エステルが好ましい。
【０１０７】
バインダー層２３，６３を形成する際のバインダーの状態としては、エレクトロクロミック化合物層２２，６２上を皮膜形成可能であれば、特に限定はないが、塗工が簡便であることから、液体であることが好ましい。また、バインダー成分は、塗工前の状態で樹脂成分を既に含んでいても良く、塗工後、硬化、架橋されることで樹脂化しても構わない。
【０１０８】
導電性化合物の材料としては、導電性を有していれば、特に限定されるものではない。
導電性化合物の材料としては、導電性ポリマー、カーボンナノチューブ、及び金属原子含有顔料からなる群より選択される少なくとも１種であることが好ましい。
【０１０９】
エレクトロクロミック層１２，５２中の導電性化合物の含有量は、それぞれ３０重量％以上であることが好ましい。
この範囲であれば、エレクトロクロミック層１２，５２内での内部抵抗を小さくでき、十分な応答速度を確保できる。
【０１１０】
＜電解質層＞
電解質層５は、電解質として機能する層であり、電気を流したり、電気を貯蔵したりすることが可能となっている。すなわち、電解質層５は、エレクトロクロミック層１２，５２への電子又はイオンの供給を行うキャリア供給層である。
電解質層５の性状は、特に限定されないが、液体状、ゲル状、固体状、フィルム状であることが好ましい。
電解質層５の性状は、調光装置１を薄くできる観点から、液体状又はフィルム状であることがより好ましい。
【０１１１】
本実施形態の電解質層５は、電解質に加えて、有機溶剤及びバインダーの少なくともどちらか１種を含んでいる。
電解質層５は、電解質とバインダーの組み合わせ又は電解質と有機溶剤とバインダーの組み合わせであることが好ましい。
特に電解質層５が液体状である場合には、調光装置１を駆動させた際の電解質層５の液漏れ防止の観点から、電解質層５は電解質とバインダーの組み合わせであることがより好ましい。
【０１１２】
（電解質）
電解質層５を構成する電解質の具体例としては、カリウム塩、リチウム塩がある。
【０１１３】
無機塩としては、ＫＰＦ6、ＫＢＦ4、ＫＡｓＦ6、ＫＳｂＦ6、ＬｉＰＦ6、ＬｉＢＦ4、ＬｉＡｓＦ6、ＬｉＳｂＦ6等の無機フッ化物塩や、ＫＣｌＯ4、ＫＢＲＯ4、ＫＩＯ4、ＬｉＣｌＯ4、ＬｉＢＲＯ4、ＬｉＩＯ4等の過ハロゲン酸塩、ＬｉＡｌＣｌ4等の無機塩化物塩等が挙げられる。
【０１１４】
有機塩としては、ＫＣＦ3ＳＯ3、ＬｉＣＦ3ＳＯ3等のパーフルオロアルカンスルホン酸塩；ＫＮ（ＣＦ3ＳＯ2）2、ＫＮ（ＣＦ3ＣＦ2ＳＯ2）2、ＫＮ（ＦＳＯ2）2、ＫＮ（ＣＦ3ＳＯ2）（Ｃ4Ｆ9ＳＯ2）、ＬｉＮ（ＣＦ3ＳＯ2）2、ＬｉＮ（ＣＦ3ＣＦ２ＳＯ2）2、ＬｉＮ（ＦＳＯ2）2、ＬｉＮ（ＣＦ3ＳＯ2）（Ｃ4Ｆ9ＳＯ2）等のパーフルオロアルカンスルホニルイミド塩；ＫＣ（ＣＦ3ＳＯ2）3、ＬｉＣ（ＣＦ3ＳＯ2）3等のパーフルオロアルカンスルホニルメチド塩；Ｋ［ＰＦ5（ＣＦ2ＣＦ2ＣＦ3）］、Ｋ［ＰＦ4（ＣＦ2ＣＦ2ＣＦ3）2］、Ｋ［ＰＦ3（ＣＦ2ＣＦ2ＣＦ3）3］、Ｋ［ＰＦ5（ＣＦ2ＣＦ2ＣＦ2ＣＦ3）］、Ｋ［ＰＦ4（ＣＦ2ＣＦ2ＣＦ2ＣＦ3）2］、Ｋ［ＰＦ3（ＣＦ2ＣＦ2ＣＦ2ＣＦ3）3］、Ｌｉ［ＰＦ5（ＣＦ2ＣＦ2ＣＦ3）］、Ｌｉ［ＰＦ4（ＣＦ2ＣＦ2ＣＦ3）2］、Ｌｉ［ＰＦ3（ＣＦ2ＣＦ2ＣＦ3）3］、Ｌｉ［ＰＦ5（ＣＦ2ＣＦ2ＣＦ2ＣＦ3）］、Ｌｉ［ＰＦ4（ＣＦ2ＣＦ2ＣＦ2ＣＦ3）2］、Ｌｉ［ＰＦ3（ＣＦ2ＣＦ2ＣＦ2ＣＦ3）3］等のフルオロアルキルフッ化リン酸塩などの含フッ素有機塩が挙げられる。
オキサラトボレート塩としては、カリウムビス（オキサラト）ボレート、カリウムジフルオロオキサラトボレート、リチウムビス（オキサラト）ボレート、リチウムジフルオロオキサラトボレート等が挙げられる。
【０１１５】
これらのなかで、ＫＰＦ6、ＫＢＦ4、ＫＡｓＦ6、ＫＳｂＦ6、ＫＣｌＯ4、Ｋ（Ｒｆ１ＳＯ3）、ＫＮ（Ｒｆ1ＳＯ2）2、ＫＮ（ＦＳＯ2）2、ＬｉＰＦ6、ＬｉＢＦ4、ＬｉＡｓＦ6、ＬｉＳｂＦ6、ＬｉＣｌＯ4、Ｌｉ（Ｒｆ1ＳＯ3）、ＬｉＮ（Ｒｆ1ＳＯ2）2、ＬｉＮ（ＦＳＯ2）2、及びＫＮ（Ｒｆ1ＳＯ2）（Ｒｆ2ＳＯ2）2、ＫＮ（Ｒｆ1ＳＯ2）（Ｒｆ2ＳＯ2）2、ＬｉＮ（Ｒｆ1ＳＯ2）（Ｒｆ2ＳＯ2）2ＬｉＮ（Ｒｆ1ＳＯ2）（Ｒｆ2ＳＯ2）2が好ましく、ＫＰＦ6、ＫＢＦ4、ＫＮ（Ｒｆ1ＳＯ2）2、ＫＮ（ＦＳＯ2）2、ＬｉＰＦ6、ＬｉＢＦ4、ＬｉＮ（Ｒｆ1ＳＯ2）2、ＬｉＮ（ＦＳＯ2）2、及びＫＮ（Ｒｆ1ＳＯ2）（Ｒｆ2ＳＯ2）2、ＬｉＮ（Ｒｆ1ＳＯ2）（Ｒｆ2ＳＯ2）2などのイミド塩がさらに好ましい。ここで、Ｒｆ1、Ｒｆ2はそれぞれパーフルオロアルキル基を示す。
【０１１６】
（有機溶剤）
電解質層５を構成する有機溶剤は、高沸点溶剤であって、低粘度高誘電率を有する非水溶媒であれば、特に限定されない。
有機溶剤としては、例えば、炭酸エチレン、炭酸プロピレン、炭酸ブチレン、炭酸ジメチル、炭酸ジエチル、炭酸エチルメチル、炭酸メチルプロピル、γ−ブチロラクトン、γ−バレロラクトン、１，２−ジメトキシエタン、テトラヒドロフラン、２−メチルテトラヒドロフラン、テトラヒドロピラン、１，３−ジオキソラン、４−メチル−１，３−ジオキソラン、１，３−ジオキサン、１，４−ジオキサン、酢酸メチル、酢酸エチル、プロピオン酸メチル、プロピオン酸エチル、酪酸メチル、イソ酪酸メチル、トリメチル酢酸メチル、トリメチル酢酸エチル、アセトニトリル、グルタロニトリル、アジポニトリル、メトキシアセトニトリル、３−メトキシプロピオニトリル、Ｎ，Ｎ−ジメチルホルムアミド、Ｎ−メチルピロリジノン、Ｎ−メチルオキサゾリジノン、Ｎ，Ｎ’−ジメチルイミダゾリジノン、ニトロメタン、ニトロエタン、スルホラン、燐酸トリメチル、ジメチルスルホキシドあるいはジメチルスルホキシド燐酸などの有機溶媒が挙げられる。これらは、一種単独で用いても２種以上を併用してもよい。
【０１１７】
有機溶剤としては、上記した有機溶媒の中でも、炭酸エチレン、炭酸プロピレン、炭酸ジメチル、炭酸ジエチル、及び炭酸エチルメチルからなる群のうちの少なくとも１種が好ましい。
【０１１８】
有機溶剤としては、特に、沸点が２００℃以上の炭酸エチレンあるいは炭酸プロピレンなどの高粘度（高誘電率）溶媒（例えば、比誘電率ε≧３０）と、炭酸ジメチル、炭酸エチルメチルあるいは炭酸ジエチルなどの低粘度溶媒（例えば、粘度≦１ｍＰａ・ｓ）との組み合わせがより好ましい。有機溶剤としてこれらを使用することによって、電解質塩の解離性及びイオンの移動度を向上させることができる。
【０１１９】
また、有機溶媒は、不飽和結合を有する環状炭酸エステルを含有していてもよい。こうすることによって、電解液の化学的安定性がより向上することができる。
不飽和結合を有する環状炭酸エステルとしては、例えば、炭酸ビニレン系化合物、炭酸ビニルエチレン系化合物、及び炭酸メチレンエチレン系化合物からなる群のうちの少なくとも１種などが挙げられる。
炭酸ビニレン系化合物としては、例えば、炭酸ビニレン（１，３−ジオキソール−２−オン）、炭酸メチルビニレン（４−メチル−１，３−ジオキソール−２−オン）、炭酸エチルビニレン（４−エチル−１，３−ジオキソール−２−オン）、４，５−ジメチル−１，３−ジオキソール−２−オン、４，５−ジエチル−１，３−ジオキソール−２−オン、４−フルオロ−１，３−ジオキソール−２−オンあるいは４−トリフルオロメチル−１，３−ジオキソール−２−オンなどが挙げられる。
炭酸ビニルエチレン系化合物としては、例えば、炭酸ビニルエチレン（４−ビニル−１，３−ジオキソラン−２−オン）、４−メチル−４−ビニル−１，３−ジオキソラン−２−オン、４−エチル−４−ビニル−１，３−ジオキソラン−２−オン、４−ｎ−プロピル−４−ビニル−１，３−ジオキソラン−２−オン、５−メチル−４−ビニル−１，３−ジオキソラン−２−オン、４，４−ジビニル−１，３−ジオキソラン−２−オンあるいは４，５−ジビニル−１，３−ジオキソラン−２−オンなどが挙げられる。
炭酸メチレンエチレン系化合物としては、４−メチレン−１，３−ジオキソラン−２−オン、４，４−ジメチル−５−メチレン−１，３−ジオキソラン−２−オンあるいは４，４−ジエチル−５−メチレン−１，３−ジオキソラン−２−オンなどが挙げられる。
これらは単独で用いられてもよいし、複数種が混合されて用いられてもよい。中でも、炭酸ビニレンが好ましい。高い効果が得られるからである。
【０１２０】
（バインダー）
電解質層５を構成するバインダーとしては、特に限定されるものでないが、例えば、バインダー層を構成するバインダー樹脂と同様の主鎖骨格をもつものが使用できる。
電解質層５を構成するバインダーとしては、電解質との相溶性の観点から、ポリエーテル骨格又はアクリル骨格をもつ樹脂であることが好ましい。また、このバインダーは、架橋性官能基を有するものが好ましく、硬化速度の観点からＵＶ硬化性樹脂であることがより好ましい。このバインダーは、極性、硬化性、低粘度（ハンドリング）の観点から、ポリエーテル主鎖系のウレタンアクリレートがさらに好ましい。
【０１２１】
続いて、第１実施形態の調光装置１の製造方法について説明する。
【０１２２】
まず、電極フィルム１５，５５を形成する電極フィルム形成工程を実施する。
【０１２３】
具体的には、スパッタ装置や真空蒸着装置等の製膜装置によって基材１０，５０上に金属薄膜層を製膜し、製膜した金属薄膜層に対してエッチング処理を施して、金属線２１，６１が形成された金属導電層１８，５８を形成する（金属導電層形成工程）。
【０１２４】
このときに行うエッチング処理は、特に限定されるものではない。ウェットエッチングであってもよいし、ドライエッチングであってもよい。
本実施形態では、フォトリソグラフィ法を使用して金属導電層１８，５８を形成しており、エッチングファクタを調整して金属導電層１８，５８を構成する金属線２１，６１の側面に傾斜面を形成している。
また、本実施形態の金属導電層形成工程では、疑似的なサブトラクティブ法により金属線２１，６１を形成されている。すなわち、本実施形態の金属導電層形成工程では、基材１０，５０上に金属薄膜を形成する金属薄膜形成工程と、金属薄膜上にレジストパターンを形成するパターンニング工程と、金属薄膜のレジストパターンが形成されていない領域をエッチング除去し、金属線２１，６１を形成する金属線形成工程とを実施する。
上記した金属薄膜は、スパッタリング法、蒸着法、及びめっき法からなる群より選択される少なくとも１種により形成されることが好ましい。
【０１２５】
続いて、スパッタ装置や真空蒸着装置等の製膜装置によって、少なくとも金属導電層１８，５８上に保護層１９，５９を形成する（保護層形成工程）。本実施形態の保護層形成工程では、基材１０，５０と金属導電層１８，５８に跨って製膜する。
【０１２６】
続いて、スパッタ装置やＣＶＤ装置によって、保護層１９，５９が形成された基材１０，５０上に透明導電層２０，６０を製膜し（透明導電層形成工程）、電極フィルム１５，５５を形成する。
【０１２７】
上記した電極フィルム工程によって形成された各電極フィルム１５，５５に対して、エレクトロクロミック層１２，５２を個別に形成する（エレクトロクロミック層形成工程）。
具体的には、まず、電極フィルム１５，５５の透明導電層２０，６０上に、バーコーター等の塗布装置によってエレクトロクロミック化合物を含んだエレクトロクロミック溶液を塗布し、エレクトロクロミック化合物層２２，６２を形成する。
なお、このとき、エレクトロクロミック溶液の粘度、レオロジーを調整するために、溶剤、塗料配合剤を添加してもよい。
【０１２８】
続いて、エレクトロクロミック化合物層２２，６２上に水又は溶剤にバインダー樹脂及び導電性化合物を分散させたバインダー混合物をバーコーター等の塗布装置で塗工し、所定の温度で所定時間加熱してエレクトロクロミック層１２，５２を形成する。
【０１２９】
続いて、一方の調光フィルム２のエレクトロクロミック層１２上に電解質、高沸点溶剤及びバインダーを混合した電解質混合物を塗工し、他方の調光フィルム３をエレクトロクロミック層１２，５２同士が対向するように貼り合わせる。
このとき、必要に応じて、調光フィルム２，３の間にスペーサー７を介在させ、封止材６によって、平面視したときにエレクトロクロミック層１２、電解質層５、エレクトロクロミック層５２の重畳部分を封止する。
【０１３０】
そして、貼り合わせた調光フィルム２，３に対して熱又は活性エネルギー線を照射して硬化させて一体化させる（電解質層形成工程）。
本実施形態の電解質層形成工程では、活性エネルギー線の一つであるＵＶ線を照射して硬化させて一体化させている。
【０１３１】
その後、必要に応じて給電部１６，５６に給電線等を接続して、調光装置１が完成する。
【０１３２】
本実施形態の調光装置１によれば、調光フィルム間に電解質層が形成されているため、調光機能を発現させるための繰り返し通電時の安定性、高温での通電安定性を改善することが可能である。
【０１３３】
本実施形態の調光装置１によれば、電極１１，５１が透明導電層２０，６０と、透明導電層２０，６０よりも導電率が高い金属導電層１８，５８によって構成されており、透明導電層２０，６０のみで構成される場合に比べて、電極１１，５１の表面抵抗を小さくできる。
また、本実施形態の調光装置１によれば、金属導電層１８，５８が金属細線によって形成されているため、開口率を確保しやすく、光透過率が低下しにくい。
【０１３４】
本実施形態の調光装置１によれば、バインダー層２３，６３に高耐久性樹脂であるシロキサン結合をもつシリル系樹脂で形成されるため、耐久性の高い調光装置となる。
【０１３５】
続いて、本発明の第２実施形態の調光装置について説明する。なお、第１実施形態の調光装置と同様の構成については同様の付番を振って説明を省略する。
【０１３６】
第２実施形態の調光装置は、エレクトロクロミック層が第１実施形態のエレクトロクロミック層１２，５２と異なり、それぞれエレクトロクロミック化合物と、バインダー樹脂と、導電性化合物が混合された層であり、単層構造となっている。
すなわち、第２実施形態のエレクトロクロミック層は、第１実施形態のエレクトロクロミック層１２，５２のようなエレクトロクロミック化合物層２２とバインダー層２３の積層構造をとらず、エレクトロクロミック化合物と、バインダー樹脂と、導電性化合物が入り混じって層状となっている。
エレクトロクロミック層は、エレクトロクロミック化合物を１００重量部としたときに、バインダー樹脂を３０重量部〜２００重量部、導電性化合物を５重量部〜１００重量部を有していることが好ましい。
エレクトロクロミック層中の導電性化合物は、エレクトロクロミック層の抵抗を下げる観点から、３０重量％以上であることが好ましく、４０重量％以上であることが好ましい。
本実施形態のエレクトロクロミック層中の導電性化合物の比率は、３０重量％以上である。
エレクトロクロミック層中のバインダー樹脂は、エレクトロクロミック層の結着性を高める観点から、４０重量％以上であることが好ましく、５０重量％以上であることが好ましい。
エレクトロクロミック層中のバインダー樹脂は、エレクトロクロミック層の抵抗の増加による応答速度の低下を抑制する観点から、２００重量％以下であることが好ましく、１００重量％以下であることが好ましい。
【０１３７】
続いて、第２実施形態の調光装置の製造方法について説明する。
【０１３８】
まず、第１実施形態の調光装置１の製造方法と同様、電極フィルム形成工程を実施し、電極フィルムを形成する。
【０１３９】
続いて、上記した電極フィルム形成工程で形成された各電極フィルム１５，５５に対して、エレクトロクロミック層を形成する（エレクトロクロミック層形成工程）。
本実施形態のエレクトロクロミック層形成工程では、エレクトロクロミック化合物と、バインダー樹脂と、導電性化合物を含むバインダー混合物をバーコーター等の塗布装置で電極フィルム１５，５５の電極１１，５１上に塗工し、所定の温度で所定時間加熱してエレクトロクロミック層を形成する。
【０１４０】
このとき、バインダー樹脂としてシランカップリング剤と有機溶剤（トルエン）を使用する場合には、例えば、１００℃で５分間加熱することでエレクトロクロミック層を形成することができる。
【０１４１】
その後、第１実施形態と同様、電解質層形成工程等を実施して、調光装置１００が完成する。
【０１４２】
第２実施形態の調光装置によれば、エレクトロクロミック層がエレクトロクロミック化合物と、バインダー樹脂と、導電性化合物を含んだ単層である。そのため、製造工程を簡略化することができ、製造コストを低減することができる。
【０１４３】
第２実施形態の調光装置によれば、エレクトロクロミック層中の導電性化合物の比率は、３０重量％以上であるため、エレクトロクロミック層の抵抗を低く抑えることが可能であり、比較的速い応答速度を確保することができる。
【０１４４】
上記した実施形態では、調光フィルム２，３の電極１１，５１は、金属導電層１８，５８上に透明導電層２０，６０が積層された積層構造となっていたが、本発明はこれに限定されるものではない。
調光フィルム２，３の電極１１，５１は、図４（ａ）のように、透明導電層２０，６０を設けなくてもよい。すなわち、調光フィルム２，３は、金属導電層１８，５８上又は保護層１９，５９上にエレクトロクロミック層１２，５２が積層されていてもよい。
【０１４５】
上記した実施形態では、金属導電層１８，５８上に保護層１９，５９を設けていたが、本発明はこれに限定されるものではない。図４（ｂ）のように、金属導電層１８（５８）上に保護層１９（５９）を設けなくてもよい。
【０１４６】
上記した実施形態では、エレクトロクロミック層１２，５２を有した調光フィルム２，３同士を張り合わせたが、本発明はこれに限定されるものではない。少なくとも一方の調光フィルムがエレクトロクロミック層を有していれば、他方の調光フィルムにはエレクトロクロミック層を設けなくてもよい。すなわち、調光装置は、図５のように、エレクトロクロミック層５２を有する調光フィルム３と、エレクトロクロミック層１２を有しない電極フィルム１５とを、電解質層５を挟んで張り合わせて形成してもよい。
【０１４７】
上記した実施形態では、基材１０，５０の片面にのみ電極１１，５１が形成されていたが、本発明はこれに限定されるものではない。基材１０，５０の両面に電極が形成されていてもよい。
【０１４８】
上記した実施形態では、金属導電層１８，５８は、金属線２１，６１がストライプ状に配置された導電性パターンを備えていたが、本発明はこれに限定されるものではなく、金属導電層１８，５８の導電性パターンの形状は特に限定されない。
金属導電層１８，５８の金属線２１，６１は、例えば、正方形格子、菱型格子、ハニカム状等のメッシュパターンであってもよいし、不規則に形成されたランダムメッシュパターンであってもよい。
【０１４９】
上記した実施形態では、サブトラクティブ法と略同一の工程により金属導電層１８，５８を形成したが、本発明はこれに限定されるものではない。金属導電層１８，５８は、例えば、セミアディティブ法と略同一の工程により形成してもよい。
【０１５０】
上記した実施形態では、フォトリソグラフィ法により金属薄膜をパターニングして金属線を形成したが、本発明はこれに限定されるものではない。
金属線２１，６１は、レーザースクライブ法により金属薄膜をパターニングして形成してもよい。また、金属線２１，６１は、インクジェットプリント法やマイクロコンタクトプリント法などのプリント法によって直接形成してもよい。
これらの中では、上記した実施形態のように、フォトリソグラフィ法により金属薄膜をパターニングして金属線２１，６１を形成することが好ましい。この方法であれば、他の方法に比べて簡便であり、金属線２１，６１の断面形状をテーパー状に制御しやすい。
【実施例】
【０１５１】
以下、実施例を挙げて、本発明を具体的に説明する。なお、本発明は、以下の実施例に限定されるものではない。また、各実施例および比較例における金属導電層および透明導電層の膜厚は、電極付き基板の断面の透過型電子顕微鏡（ＴＥＭ）観察により求めた。
【０１５２】
以下の各工程は、ロールトゥロール方式により実施された。各工程の前後に、純水による洗浄・リンスと乾燥とを実施した。
【０１５３】
本実施例及び比較例の調光装置は、電極フィルム１〜３を使用して形成している。各実施例及び比較例の説明に先立って、各電極フィルム１〜３の製造方法について説明する。
【０１５４】
（電極フィルム１）
電極フィルム１の製造では、まず平均厚みが１２５μｍのハードコート付きＰＥＴフィルム（商品名：ＫＢフィルム１２５ＭＡＢＧ、株式会社きもと社製）に対して、酸化インジウム錫（酸化錫含有量：１０重量％）をターゲットとして、酸素とアルゴンとの混合ガスを装置内に導入しながら、酸素分圧２×１０-4Ｐａ、製膜室内圧力０．２Ｐａ、基板温度０℃、パワー密度４ｋＷの条件でスパッタリング製膜を行い、膜厚２ｎｍの酸化インジウム錫層（以下、ＩＴＯ層ともいう）を形成した。
次に、酸化インジウム錫（酸化錫含有量７重量％）をターゲットとして用い、酸素とアルゴンの混合ガスを装置内に導入しながら、酸素分圧２×１０-3Ｐａ、製膜室内圧力０．２Ｐａ、基板温度０℃、パワー密度１２ｋＷの条件でスパッタリング製膜を行い、ＰＥＴフィルム上の膜厚が１００ｎｍのＩＴＯ層を形成し、電極フィルム１を得た。
【０１５５】
（電極フィルム２）
電極フィルム２の製造では、金属導電層形成工程と、透明導電層形成工程を実施した。
具体的には、金属導電層形成工程では、黒化処理層付きの銅層付きＰＥＴフィルム（フィルム厚＝１００μｍ）に対し、フォトリソグラフィ法によりパターニングした。なお、使用する銅層付きＰＥＴフィルムは、蒸着法によって得られたものであり、金属薄膜たる銅層の平均厚みが２μｍであった。
具体的には、ポジ型レジスト（商品名：ＡＺ−６１１２、ＡＺエレクトロニックマテリアルズ株式会社製）を乾燥後の膜厚が１μｍになるように金属薄膜（銅層）上に塗布し、乾燥した。その後、フォトマスクを用いて積算光量５０ｍＪ／ｃｍ2で露光を行い、現像液（商品名：ＡＺ４００Ｋの２５％希釈液、ＡＺエレクトロニックマテリアルズ株式会社製）に浸漬することで現像を行った。
そして、純水でリンスを行い、金属薄膜（銅層）上にレジストパターンを形成した。エッチング液として酸化第二鉄水溶液を用い、金属薄膜（銅層）に対してエッチングを行った。その後、純水でリンスを行い、剥離液（商品名：ＡＺ４００Ｋ、メルク株式会社製）でレジストの剥離を行った。レジストの剥離後、純水でリンスし、乾燥した。
以上のパターニング処理により、銅配線（幅：１５０μｍ、厚み：２μｍ、間隔：４８０μｍ）を備えた金属導電層を形成した。
【０１５６】
透明導電層形成工程では、金属導電層形成工程で形成された金属導電層上に対して電極フィルム１と同様の条件で透明導電層を製膜した。
具体的には、まず、金属導電層が形成されたフィルムに対して、酸化インジウム錫（酸化錫含有量：１０重量％）をターゲットとして用い、酸素とアルゴンとの混合ガスを装置内に導入しながら、酸素分圧２×１０-4Ｐａ、製膜室内圧力０．２Ｐａ、基板温度０℃、パワー密度４ｋＷの条件でスパッタリング製膜を行い、膜厚２ｎｍの酸化インジウム錫層（以下、ＩＴＯ層ともいう）を形成した。
次に、酸化インジウム錫（酸化錫含有量：７重量％）をターゲットとして用い、酸素とアルゴンの混合ガスを装置内に導入しながら、酸素分圧２×１０-3Ｐａ、製膜室内圧力０．２Ｐａ、基板温度０℃、パワー密度１２ｋＷの条件でスパッタリング製膜を行い、ＰＥＴフィルム上の平均膜厚が１００ｎｍのＩＴＯ層を形成し、電極フィルム２を得た。
【０１５７】
（電極フィルム３）
電極フィルム３の製造では、金属導電層形成工程と透明導電層形成工程の間の工程において保護層形成工程を実施して形成した。
具体的には、電極フィルム３の製造工程は、透明導電層形成工程の前に保護層形成工程を実施したこと以外は、電極フィルム２の製造工程と同様にした。
保護層形成工程では、第１工程でパターニングされた金属導電層に対して、保護層としてＴｉＯ2層を、真空度３．０×１０-4Ｐａ、総出力＝３５％、製膜レート１．０〜１．４Å／秒の電子ビーム法（ＥＢ法）にて製膜した。このとき、株式会社ＵＬＶＡＣ社製の真空蒸着装置（装置名：ＥＢＸ−２０００）を使用し、保護層の平均厚みは、２５ｎｍであった。その後、上記第２工程と同様の工程にて保護層上に透明導電層を製膜して電極フィルム３を形成した。
【０１５８】
ここで、渦電流式抵抗測定装置（商品名：ＥＣ−８０、ナプソン株式会社製）を用いて、電極フィルム１〜３についてシート抵抗を測定したところ、シート抵抗はいずれも０．８Ω／□以下であった。
【０１５９】
また、全光線透過率測定装置（商品名：ＮＤＨ７０００、日本電色工業株式会社製）を用いて、電極フィルム１〜３の電極形成部分の光線透過率を測定したところ、全光線透過率はいずれも４０％以上であった。
【０１６０】
実施例１〜３では、各エレクトロクロミック層を構成するバインダー層の形成にバインダー混合物１〜３を使用した。以下、各バインダー混合物１〜３の配合について説明する。
【０１６１】
（バインダー混合物１）
バインダー混合物１は、シランカップリング剤として、１００重量部のＮ−（２−アミノエチル）−３−アミノプロピルトリメトキシシラン（商品名Ｓｉｌｕｅｓｔ  Ａ１１２０  モメンティブ・パフォーマンス・マテリアルズ・ジャパン合同会社製）に対して、ネオスタンＵ３０３（ジブチル錫オキサイドとエチルシリケート４０との反応物  日東化成株式会社製）を１重量部添加して良く混合することによって得た。すなわち、バインダー混合物１は、シランカップリング剤を配合したシラン配合物である。
【０１６２】
（バインダー混合物２）
バインダー混合物２は、シランカップリング剤として、１００重量部の３−トリメトキシプロピルコハク酸無水物（商品名Ｘ−１２−９６７Ｃ、信越化学工業株式会社製）に対してネオスタンＵ３０３を１重量部添加して良く混合することによって得た。すなわち、バインダー混合物２は、シランカップリング剤を配合したシラン配合物である。
【０１６３】
（バインダー混合物３）
バインダー混合物３は、１００重量部の加水分解性シリル基末端テレケリックポリアクリレート（商品名ＳＡ１２０Ｓ、株式会社カネカ製）（数平均分子量Ｍｎ＝１００００）に対して、Ｎ−（２−アミノエチル）−３−アミノプロピルトリメトキシシラン（商品名Ａ１１２０、モメンティブ・パフォーマンス・マテリアルズ・ジャパン合同会社製）を２重量部、ネオスタンＵ３０３を１重量部添加し、固形部が３０重量％になるようにトルエンで良く混合して得た。すなわち、バインダー混合物３は、加水分解性シリル基を持つ加水分解性シリル配合物である。
【０１６４】
（バインダー混合物４）
バインダー混合物４は、ラジカル硬化性の樹脂として、ラジカル架橋性ポリエーテル主鎖系ウレタンアクリレート（商品名；ＥＢＥＣＲＹＬ２３０、ダイセル・オルネクス株式会社製）１００重量部に対して、光ラジカル開始剤として２−ヒドロキシ−２−メチル−１−フェニル−プロパン−１−オン（商品名：ＤＡＲＯＣＵＲ１１７３、ＢＡＳＦジャパン株式会社製）を０．０６重量部、ビスアシルホスフィンオキサイド（商品名：ＩＲＧＡＣＵＲＥ８１９、ＢＡＳＦジャパン株式会社製）を０．０３重量部添加して良く混合して得た。すなわち、バインダー混合物４は、ラジカル硬化性樹脂が配合されたラジカル硬化性配合物である。
【０１６５】
（バインダー混合物５）
バインダー混合物５は、シランカップリング剤として、１００重量部のγ−グリシドキシプロピルトリメトキシシラン（商品名Ｓｉｌｑｕｅｓｔ  Ａ１８７、モメンティブ・パフォーマンス・マテリアルズ・ジャパン合同会社製）に対してネオスタンＵ３０３を１量部添加して良く混合することによって得た。
【０１６６】
実施例１〜５及び比較例１では、いずれも共通の電解液を硬化させて電解質層を形成した。以下、電解液の配合について説明する。
電解液は、炭酸プロピレンを３７重量部、リチウム＝ビス（トリフルオロメタンスルホニル）イミド（商品名：エフトップＥＦ−Ｎ１１５、三菱マテリアル電子化成株式会社製）を３１重量部、バインダー成分としてポリエーテル主鎖系ウレタンアクリレート（商品名；ＥＢＥＣＲＹＬ２３０、ダイセル・オルネクス株式会社製）を３２重量部、光ラジカル開始剤として２−ヒドロキシ−２−メチル−１−フェニル−プロパン−１−オン（商品名：ＤＡＲＯＣＵＲ１１７３、ＢＡＳＦジャパン株式会社製）を０．０６重量部、ビスアシルホスフィンオキサイド（商品名：ＩＲＧＡＣＵＲＥ８１９、ＢＡＳＦジャパン株式会社製）を０．０３重量部添加して良く混合して得た。
【０１６７】
［実施例１］
上記した電極フィルム１上に、エレクトロクロミック剤として導電性ポリマーＰＥＤＯＴ（商品名  セブルジータＯＣ−ＡＥ５０３、信越ポリマー株式会社製）を乾燥厚みが１０μｍになるようにバーコーターで塗工し、１００℃で５分間乾燥してエレクトロクロミック化合物層を得た。
続いて、エレクトロクロミック化合物層上にバインダー混合物１を乾燥膜厚１０μｍになるように塗工してバインダー層を形成し、第１調光フィルムを得た。
また、別途工程にて、上記した電極フィルム１上に、エレクトロクロミック剤としてポリアニリン（商品名：ＰＡＮＴＩ  化研産業株式会社製）を乾燥膜厚０．５μｍになるように塗工し、１００℃で５分間乾燥してエレクトロクロミック化合物層を得た。その上にバインダー混合物１を乾燥膜厚１０μｍになる様に塗工して第２調光フィルムを得た。
そして、第１調光フィルムのエレクトロクロミック層と第２調光フィルムのエレクトクロミック層を向かい合わせにし、厚み２００μｍの電解液を介して貼り合わせた。そして、積算光量２０００ｍＪ／ｃｍ2のＵＶ光を照射して硬化して実施例１の調光装置を得た。
【０１６８】
［実施例２］
実施例２は、貼り合わせる２つの電極フィルムとして電極フィルム２を用いた。
ＰＥＤＯＴ側の電極フィルムでは、バインダー混合物２を乾燥膜厚で１０μｍになるように塗工し乾燥した。
ポリアニリン側の電極フィルムでは、バインダー混合物３を乾燥膜厚１０μｍになる様に塗工乾燥した。
これら以外は実施例１と同様にして実施例２の調光装置を得た。
【０１６９】
［実施例３］
実施例３では、両方の電極フィルムに電極フィルム３を用いた。
ＰＥＤＯＴ側の電極フィルムでは、バインダー混合物３を乾燥膜厚２０μｍとなるように塗工し、硬化した。
ポリアニリン側の電極フィルムでは、バインダー混合物４を乾燥膜厚２０μｍとなるように塗工し、ＵＶ光を照射してＵＶ硬化（積算光量２０００ｍＪ／ｃｍ2）させた。
これら以外は実施例２と同様の方法で実施例３の調光装置を得た。
【０１７０】
［実施例４］
実施例４では、両方の電極フィルムに電極フィルム２を用いた。
ＰＥＤＯＴ側の電極フィルムでは、ＰＥＤＯＴの固形分１００重量部に対して、バインダー混合物２を５０重部添加した配合物を作製し、乾燥膜厚１０μｍになるように塗工した。
ポリアニリン側の電極フィルムでは、ポリアニリン１００重量部に対して、バインダー混合物５を５０重部添加した配合物を作製し、乾燥膜厚５μｍになるように塗工した。
両フィルムを１２０℃×５分間乾燥して硬化させ、調光フィルムを得た。これら以外は実施例１と同様の方法で実施例４の調光装置を得た。
【０１７１】
［実施例５］
実施例５では、両方の電極フィルムに電極フィルム２を用いた。
ＰＥＤＯＴ側の電極フィルムでは、ＰＥＤＯＴの固形分１００重量部に対して、バインダー混合物５を５０重部添加した配合物を作製し、乾燥膜厚１０μｍになるように塗工した。
ポリアニリン側の電極フィルムでは、ポリアニリン１００重量部に対して、バインダー混合物３を５０重部添加した配合物を作製し、乾燥膜厚１０μｍになるように電極フィルムに塗工した。
両フィルムを１２０℃×５分間乾燥して硬化させ、調光フィルムを得た。これら以外は実施例１と同様の方法で実施例５の調光装置を得た。
【０１７２】
［比較例１］
比較例１は、エレクトロクロミック層にバインダー層を導入しないこと以外は実施例２と同様の方法で調光装置を作製した。
【０１７３】
＜調光装置の耐久性試験＞
実施例１〜５及び比較例１の調光装置において、各電極フィルムの端部の給電部に銅箔で取り出し電極を付けて、＋３Ｖの電圧と−３Ｖの電圧を交互に印加し、これを１００回繰り返す通電試験を行い、通電試験後に電圧を−３Ｖの電圧を印加した状態から＋３Ｖの電圧を印加したときのエレクトロクロミック層の劣化状態（目視）、遮光・透明モードの状態（目視）及び応答速度をそれぞれ評価した。
【０１７４】
【表１】
2017194536.tif 000007
【０１７５】
比較例１の調光装置では、−３Ｖの電圧を印加した状態から３Ｖの電圧を印加したときの応答速度が３０秒と遅いのに対して、実施例１〜５の調光装置では、１〜３秒と非常に早かった。
また、１００回連続通電試験では、エレクトロクロミック層にバインダー層を含まない比較例１では、エレクトロクロミック層が黒く変色して、明らかなエレクトロクロミック層の劣化が見られるのに対して、バインダー層を含む実施例１〜５の調光装置では初期と同様、黒く変色せず、正常な状態を保持していた。
この結果から、エレクトロクロミック層中のバインダー樹脂が調光素子の耐久性の改善に寄与しており、バインダー樹脂としてシロキサン結合をもつシリル系化合物を配合することによって調光素子の耐久性を向上できることがわかった。
【符号の説明】
【０１７６】
１  調光装置
２，３  調光フィルム
５  電解質層
８  調光素子
１２  エレクトロクロミック層
１５，５５  電極フィルム
２２，６２  エレクトロクロミック化合物層
２３，６３  バインダー層
５２  エレクトロクロミック層（第２エレクトロクロミック層）
【図１】
2017194536.tif 000008
【図２】
2017194536.tif 000009
【図３】
2017194536.tif 000010
【図４】
2017194536.tif 000011
【図５】
2017194536.tif 000012